"以下の式1R1の構造はフェニル、メチルフェニル、チエニル、フラン、ナフチル、4-ヒドロキシシクロヘキシル、4-ヒドロキシエトキシフェニル、4-3,4-ジメチルフェノキシメチル-2,2-ジメチル-1,3-ジオキソランのいずれかである。R2の構造はアルキル基末端にシクロアルカンが付いた構造であり、アルキル基は炭素数1~4の整数、シクロアルカンは環員数3~6の整数の組み合わせである。R3の構造はメチルまたはフェニルで表されることを特徴とする光重合開始剤。1のR1がベンゾイル、R2がメチルシクロヘキサン、R3がメチルを表わす、請求項1に記載の光重合開始剤。請求項1又は2に記載の少なくとも1種の光重合開始剤。少なくとも1個のエチレン性不飽和結合を有し且つ光重合可能な少なくとも1種の化合物、及び、少なくとも1種のバインダー樹脂を含有する感光性組成物。少なくとも1種の着色剤をさらに含む、請求項3又は4に記載の感光性組成物。液晶表示装置におけるカラーフィルタであって、請求項4に記載の感光性組成物を用いて形成したカラー画素が設けられていることを特徴とするカラーフィルタ。しかしなから、これらの先行特許文献における光重合開始剤を含む、感光性組成物をカラーフィルタのカラー画素の製造に使用する場合、赤のフィルタの製造には、顔料に対し黄変の影響が少ないため、フェニルスルファニル系の光重合開始剤ではなく、感度の高いカルバゾール系の光重合開始剤が使用されている。緑のフィルタの製造には、フェニルスルファニル系の光重合開始剤が使用されているが、黄変の問題は解消されていない。青のフィルタの製造には、オキシム系の光重合開始剤の吸収波長に、青の顔料の吸収が重なることで、感度の低下が起こるために、α-アミノアルキルフェノン系の光重合開始剤が用いられている。そこで、本発明の課題は、露光感度が極めて高く、光照射後でも黄変の少ない硬化樹脂層を与える1-[4-フェニルスルファニルフェニル]-2-O-アシルオキシム-1,2-アルカンジオン構造を有する光重合開始剤を基礎として、赤のフィルタ製造には十分な露光感度が得られ、緑のフィルタ製造には黄変が少なく色再現性が良い、青のフィルタ製造には、感度の低下が起きても十分に光硬化できて更に黄変が少ない、3色のカラーフィルタすべての製造に対応できる光重合開始剤を提供することである。採用する技術方案はケトオキシムエステル系光重合開始剤、その構造式はその中、R1の構造はフェニル、メチルフェニル、チエニル、フラン、ナフチル、4-ヒドロキシシクロヘキシル、4-ヒドロキシエトキシフェニル、4-3,4-ジメチルフェノキシメチル-2,2-ジメチル-1,3-ジオキソランのいずれかである。R2の構造はアルキル基末端にシクロアルカンが付いた構造であり、アルキル基は炭素数1~4の整数、シクロアルカンは環員数3~6の整数の組み合わせである。R3の構造はメチルまたはフェニルである。式1で表される光重合開始剤には、立体配置の異なるE型及びZ型の異性体が存在するが、いずれか一方の異性体のみを使用しても良く、両異性体の混合物を使用しても良い。特に1でR1がフェニル、R2がメチルシクロヘキサン、R3がメチルの化合物が露光感度、黄変の少なさの点で好ましい。本発明の光重合開始剤は、エチレン性不飽和結合を有し、且つ光重合可能な化合物及びバインダー樹脂との組み合わせにより、好適な感光性組成物を与える。したがって、本発明はまた、上述の式1で表される光重合開始剤、少なくとも1個のエチレン性不飽和結合を有し且つ光重合可能な少なくとも1種の化合物、及び少なくとも1種のバインダー樹脂を含有する感光性組成物に関する。本発明の感光性組成物は、さらに少なくとも1種の着色剤を含むことができる。カラーフィルタのカラー画素の製造のための感光性組成物において、式1で表される光重合開始剤を使用すると、高い露光感度で黄変が少なく、顔料による感度低下の影響があっても硬化不足が起きず、顔料の劣化や発色への影響を最小限に抑えることができる。したがって本発明はまた、液晶表示装置におけるカラーフィルタにおいて、本発明の感光性組成物を用いて形成した、カラー画素が設けられていることを特徴とするカラーフィルタに関する。本発明の光重合開始剤は、従来の光重合開始剤に比べて極めて露光感度が高い。そのため、この光重合開始剤を含む感光性組成物は、含まれる顔料の種類に関わらず良好に硬化する。また、この光重合開始剤を含む感光性組成物を、カラーフィルタのカラー画素の製造のために使用すると、黄変が少ないため、顔料の劣化や発色への影響が少なく、良好な発色と輝度のカラー画素が製造できる。また極めて露光感度が高いため、使用量も削減でき、オキシムエステル系光重合開始剤に起こる黄変の影響も更に抑えることができる。本発明の光重合開始剤は、以下の式1で表される。その中、R1の構造はフェニル、メチルフェニル、チエニル、フラン、ナフチル、4-ヒドロキシシクロヘキシル、4-ヒドロキシエトキシフェニル、4-3,4-ジメチルフェノキシメチル-2,2-ジメチル-1,3-ジオキソランのいずれかである。R2の構造はアルキル基末端にシクロアルカンが付いた構造であり、アルキル基は炭素数1~4の整数、シクロアルカンは環員数3~6の整数の組み合わせである。R3の構造はメチルまたはフェニルである。本発明に用いられる、ケトオキシムエステル化合物の好ましい具体例としては、1でR1がベンゾイル、R2がメチルシクロヘキサン、R3がメチルの化合物が露光感度、黄変の少なさの点で好ましい。式1で表される化合物は、公知の方法で得ることができる。式2で表されるジフェニルスルフィドを、不活性有機溶剤の中で、三塩化アルミニウムのような、フリーデルクラフツ触媒の存在下、式3で表されるハロゲン化アシルとアシル化反応をさせて中間体4を得る。更に式5で表されるハロゲン化アシルを加えてアシル化反応をさせて中間体6を得る。中間体6へ、テトラヒドロフランTHF、濃塩酸中で式7の亜硝酸イソアミルを添加し、常温で攪拌して中間体8を得る。中間体8をジクロロエタン、トリエチルアミン中で冷却しながら攪拌し、式9のハロゲン化アシルを滴加し、ケトオキシムエステル系光重合開始剤1を得た。得られる生成物1は、立体配置の異なるZ型及びE型の異性体の混合物である。慣用の方法で異性体を分離することができるが、異性体の混合物を光重合のために使用することもできる。本発明の式1で表される光重合開始剤は、紫外線、可視光線、遠紫外線、電子線、X線等のエネルギー線、好ましくは紫外線の照射により、エチレン性不飽和結合を有し、且つ光重合可能な少なくとも1種の化合物の重合を開始させる。本発明はまた、式1で表される光重合開始剤と、少なくとも1個のエチレン性不飽和結合を有し且つ光重合可能な少なくとも1種の化合物以下、重合性化合物というと、バインダー樹脂とを含有する感光性組成物に関する。本発明の感光性組成物には、必要に応じて、着色剤、溶剤の他、慣用の添加剤を含有させることができる。本発明の感光性組成物は、上述した液晶装置におけるカラーフィルタのブラックマトリックス、カラー画素、保護膜、スペーサー、突起の他、各種フォトレジスト、印刷版等の製造のために好適である。以下、各成分について説明する。a光重合開始剤本発明の感光性組成物は、光重合開始剤として、式1で表される化合物を含む。式1で表される化合物は、単独の化合物を使用しても良く、2種以上の化合物を混合して使用しても良い。本発明の感光性組成物には、光重合開始剤として式1で表される1種以上の化合物のみを含むのが好ましいが、本発明の効果を損なわない限り、式1で表される化合物を他の光重合開始剤及び/又は増感剤と組み合わせて使用することができる。併用可能な他の光重合開始剤の例としては、ベンジル、ジアセチル等のα-ジケトン;ベンゾイン、o-トルオイン等のアシロイン;ベンゾインメチルエーテル、ベンゾインエチルエーテル等のアシロインエーテル;アセトフェノン、p-ジメチルアミノアセトフェノン等のアセトフェノン;アントラキノン、1,4-ナフトキノン等のキノン;フェナシルクロライド、トリブロモメチルフェニルスルホン等のハロゲン化合物;2,4,6-トリメチルベンゾイルジフェニルホスフィンオキシド、ビス2,4,6-トリメチルベンゾイルフェニルホスフィンオキシド等のアシルホスフィンオキシド;ベンゾイルペルオキシド、ジ-t-ブチルペルオキシド等の過酸化物が挙げられる。これらの光重合開始剤も、単独の化合物を使用しても良く、2種以上の化合物を混合して使用しても良く、式1で表される本発明の光重合開始剤に対して一般的には20質量以下、好ましくは10質量以下の量で使用される。使用可能な増感剤の例としては、N-メチルジエタノールアミン、4,4’-ビスジメチルアミノベンゾフェノン、4,4’-ビスジエチルアミノベンゾフェノン、p-ジメチルアミノ安息香酸エチル、p-ジメチルアミノ安息香酸i-アミル、2,4-ジエチルチオキサントン、チオキサントン-4-スルホン酸が挙げられる。増感剤も、単独の化合物を使用しても良く、2種以上の化合物を混合して使用しても良く、式1で表される本発明の光重合開始剤に対して一般的には20質量以下、好ましくは10質量以下の量で使用される。本発明の感光性組成物において、光重合開始剤は、光重合始剤、重合性化合物及びバインダー樹脂の総量に対し5~30質量の範囲で含まれるのが好ましい。5質量未満では、感光性組成物の露光感度が十分でなく、30質量を超えると、感光性組成物の塗膜性が低下し、硬化樹脂層の耐摩耗性や耐薬品性が低下する。b重合性化合物本発明の感光性組成物において、重合性化合物は、従来の感光性組成物において使用されていた1個以上のエチレン性不飽和結合を有する化合物を特に限定無く使用することができる。重合性化合物は、単量体であっても良く、2量体、3量体等のオリゴマーであっても良く、プレポリマーであっても良く、2種以上の異なるモノマーから構成されたオリゴマー又はプレポリマーであっても良い。使用可能な重合性化合物を以下に例示するが、メタアクリル酸の語はアクリル酸又はメタクリル酸を意味し、メタアクリレート、メタアクルリアミド等のメタアクリル酸の誘導体の語は、アクリル酸又はメタクリル酸の誘導体を意味する。使用可能な重合性化合物の例としては、不飽和カルボン酸、不飽和カルボン酸と脂肪族又は芳香族のモノアルコール又は多価アルコールとのエステル、不飽和カルボン酸及び多価カルボン酸と脂肪族又は芳香族の多価アルコールとのエステル、不飽和カルボン酸アミド、不飽和カルボン酸ニトリル等が挙げられ、具体的には、メタアクリル酸、フマル酸、マレイン酸、クロトン酸、イタコン酸、けい皮酸、リノレン酸、オレイン酸、メチルメタアクリレート、エチルメタアクリレート、イソブチルメタアクリレート、2-ヒドロキシエチルメタアクリレート、エチレングリコールモノメチルエーテルメタアクリレート、エチレングリコールモノエチルエーテルメタアクリレート、グリセロールメタアクリレート、メタアクリルアミド、エチレンビスメタアクリルアミド、メタアクリロニトリル、2-エチルヘキシルメタアクリレート、ベンジルメタアクリレート、エチレングリコールジメタアクリレート、トリエチレングリコールジメタアクリレート、テトラエチレングリコールジメタアクリレート、ブチレングリコールジメタアクリレート、プロピレングリコールジメタアクリレート、トリメチロールエタントリメタアクリレート、トリメチロールプロパントリメタアクリレート、テトラメチロールプロパンテトラメタアクリレート、ペンタエリスリトールトリメタアクリレート、ペンタエリスリトールテトラメタアクリレート、ジペンタエリスリトールペンタメタアクリレート、ジペンタエリスリトールヘキサメタアクリレート、1,6-ヘキサンジオールジメタアクリレート、カルドエポキシジメタアクリレート、エチレングリコールジイタコネート、ペンタエリスリトールジイタコネート、エチレングリコールジクロトネート、ペンタエリスリトールジクロトネート、エチレングリコールジイソクロトネート、ペンタエリスリトールジイソクロトネート、エチレングリコールジマレート、ペンタエリスリトールジマレート、ヒドロキノンモノメタアクリレート、ヒドロキノンジメタアクリレート、レゾルシンジメタアクリレート、ピロガロールジメタアクリレート、ピロガロールトリメタアクリレート、メタアクリル酸とフタル酸とジエチレングリコールとの縮合物、メタアクリル酸とマレイン酸とジエチレングリコールとの縮合物、メタアクリル酸とテレフタル酸とペンタエリスリトールとの縮合物、メタアクリル酸とアジピン酸とブタンジオールとグリセリンとの縮合物、エチレンビスメタアクリルアミド等が挙げられる。使用可能な重合性化合物としてはまた、不飽和ジカルボン酸とジヒドロキシル化合物との重縮合反応により得られるポリエステル、例えば、イタコン酸、プロピリデンコハク酸、エチリデンマロン酸とジヒドロキシル化合物との重縮合反応により得られるポリエステル;不飽和ジカルボン酸とジアミンとの重縮合反応により得られるポリアミド、例えば、イタコン酸、プロピリデンコハク酸、エチリデンマロン酸とジアミンとの重縮合反応により得られるポリアミド;エポキシ基含有メタアクリレート、例えば、フェノールノボラック型エポキシメタアクリレート、クレゾールノボラック型エポキシメタアクリレート、ビスフェノールA型エポキシメタアクリレート、ビスフェノールS型エポキシメタアクリレート;ウレタンメタアクリレートオリゴマー等が挙げられる。エポキシメタアクリレートにさらに多塩基酸無水物を反応させたものであってもよく、また、側鎖にヒドロキシ基やハロゲン化アルキル基のような官能基を有するプレポリマー、例えばポリビニルアルコール、ポリ2-ヒドロキシエチルメタクリレート、ポリエピクロルヒドリンなどとメタアクリル酸、フマル酸、マレイン酸、クロトン酸、イタコン酸等の不飽和カルボン酸との高分子反応により得られるプレポリマーなども使用することができる。上述した重合性化合物は、単独の化合物を使用しても良く、2種以上の化合物を混合して使用しても良い。本発明の感光性組成物において、重合性化合物は、光重合開始剤、重合性化合物及びバインダー樹脂の総量に対し20~75質量の範囲で含まれるのが好ましい。20質量未満では感光性組成物の硬化が不十分であり、硬化樹脂層の耐摩耗性及び耐薬品性が低下する。75質量を超えると、感光性組成物の塗膜性が低下する。cバインダー樹脂バインダー樹脂は、感光性組成物の未露光部が現像液に溶解する性質を付与するものであり、従来の感光性組成物において使用されており、現像液、好ましくはアルカリ性現像液に溶解し、後述する着色剤を使用する場合には着色剤を良好に分散させるものであれば、特に限定無く使用することができる。バインダー樹脂としては、カルボキシル基を有するアルカリ可溶性樹脂が好ましく、特に、1個以上のカルボキシル基を有し、且つエチレン性不飽和結合を有する少なくとも1種の単量体と、この単量体と共重合しうる1個以上のエチレン性不飽和結合を有する少なくとも1種の単量体以下、他の不飽和単量体との共重合体が好ましい。1個以上のカルボキシル基を有し且つエチレン性不飽和結合を有する単量体の例としては、メタアクリル酸、2-カルボキシエチルメタアクリル酸、2-カルボキシプロピルメタアクリル酸、クロトン酸、けい皮酸等のモノカルボン酸;マレイン酸、フマル酸、イタコン酸、シトラコン酸等の2価以上のカルボン酸又はその無水物;こはく酸モノ2-メタアクリロイロキシエチル、フタル酸モノ2-メタアクリロイロキシエチル等の2価以上の多価カルボン酸のモノメタアクリロイロキシアルキルエステル;ω-カルボキシポリカプロラクトンモノメタアクリレート等の両末端にカルボキシ基と水酸基とを有するポリマーのモノメタアクリレートを挙げることができる。他の不飽和単量体の例としては、スチレン、α-メチルスチレン、o-ビニルトルエン、m-ビニルトルエン、p-ビニルトルエン、o-ビニルベンジルメチルエーテル、m-ビニルベンジルメチルエーテル、p-ビニルベンジルメチルエーテル等の芳香族ビニル化合物;インデン、1-メチルインデン等のインデンの他、メチルメタアクリレート、エチルメタアクリレート、2-ヒドロキシエチルメタアクリレート、2-ヒドロキシプロピルメタアクリレート、アリルメタアクリレート、ベンジルメタアクリレート、シクロヘキシルメタアクリレート、フェニルメタアクリレート、メトキシジエチレングルコールメタアクリレート、メトキシトリエチレングルコールメタアクリレート、イソボルニルメタアクリレート、ジシクロペンタジエニルメタアクリレート、2-ヒドロキシ-3-フェノキシプロピルメタアクリレート、グリセロールモノメタアクリレート等の不飽和カルボン酸エステル;2-アミノエチルメタアクリレート、2-ジメチルアミノエチルメタアクリレート、2-アミノプロピルメタアクリレート等の不飽和カルボン酸アミノアルキルエステル;酢酸ビニル、プロピオン酸ビニル、酪酸ビニル、安息香酸ビニル等のカルボン酸ビニルエステル;ビニルメチルエーテル、ビニルエチルエーテル、ビニルメトキシメチルエーテル、ジエチレングリコールモノビニルエーテル、ポリエチレングリコールメチルビニルエーテル、ポリイソプロピレングリコールメチルビニルエーテル等のビニルエーテル;メタアクリロニトリル、α-クロロアクリロニトリル、シアン化ビニリデン等のシアン化ビニル化合物;メタアクリルアミド、N-2-ヒドロキシエチルメタアクリルアミド等の不飽和アミド;マレイミド、N-フェニルマレイミド、N-シクロヘキシルマレイミド等の不飽和イミド;1,3-ブタジエン、イソプレン、クロロプレン等の脂肪族共役ジエン;ポリスチレン、ポリメチルメタアクリレート、ポリ-n-ブチルメタアクリレート、ポリシロキサン等の重合体分子鎖の末端にモノメタアクリロイル基を有するマクロモノマー;メタアクリル酸グリシジル、メタアクリル酸2-メチルグリシジル、メタアクリル酸3,4-エポキシブチル、メタアクリル酸6,7-エポキシヘプチル、α-エチルアクリル酸グリシジル、α-n-プロピルアクリル酸グリシジル、α-n-ブチルアクリル酸グリシジル、o-ビニルベンジルグリシジルエーテル、m-ビニルベンジルグリシジルエーテル、p-ビニルベンジルグリシジルエーテル等のエポキシ基含有エチレン性不飽和化合物を挙げることができる。上述のバインダー樹脂は、単独の化合物を使用しても良く、2種以上の化合物を混合して使用しても良い。バインダー樹脂は、光重合始剤、重合性化合物及びバインダー樹脂の総量に対し20~75質量の範囲で含まれるのが好ましい。20質量未満では塗膜性が低下し、着色剤を配合した場合には着色剤の分散性が低下する。また、75質量を超えると、感光性組成物の露光感度が低下する場合がある。d着色剤液晶表示装置におけるカラーフィルタの、ブラックマトリックスやカラー画素のような着色物の製造のための感光性組成物には、着色剤が添加される。着色剤としては、従来の感光性組成物において使用されている顔料及び染料を、特に限定無く使用することができる。耐熱性の観点からは顔料を使用するのが好ましく、また、液晶表示装置におけるカラーフィルタのカラー画素の輝度を向上させると共に、均一な着色を得るためには顔料と染料とを併用するのが好ましい。顔料は、青色顔料、緑色顔料、赤色顔料、黄色顔料、紫色顔料、オレンジ顔料、ブラウン顔料、黒色顔料等を、目的の色に対応させて単独で又は組み合わせて使用することができ、有機顔料の他に無機顔料も利用することができる。以下に具体例を示す。C.I.はカラーインデックスを意味する。有機顔料の例としては、赤色顔料として、C.I.ピグメントレッド1、2、3、9、10、14、17、22、23、31、38、41、48、49、88、90、97、112、119、122、123、144、149、166、168、169、170、171、177、179、180、184、185、192、200、202、209、215、216、217、220、223、224、226、227、228、240、254;青色顔料として、C.I.ピグメントブルー1、1:2、9、14、15、15:1、15:2、15:3、15:4、15:6、16、17、19、25、27、28、29、33、35、36、56、56:1、60、61、61:1、62、63、66、67、68、71、72、73、74、75、76、78、79;緑色顔料として、C.I.ピグメントグリーン1、2、4、7、8、10、13、14、15、17、18、19、26、36、45、48、50、51、54、55;黄色顔料として、C.I.ピグメントイエロー1、3、12、13、14、16、17、20、24、55、60、73、81、83、86、93、95、97、98、100、109、110、113、114、117、120、125、126、127、129、137、138、139、147、148、150、151、152、153、154、166、168、175、180、185;オレンジ顔料として、C.I.ピグメントオレンジ1、2、5、13、16、17、19、20、21、22、23、24、34、36、38、39、43、46、48、49、61、62、64、65、67、68、69、70、71、72、73、74、75、77、78、79;紫色顔料として、C.I.ピグメントバイオレット1、1:1、2、2:2、3、3:1、3:3、5、5:1、14、15、16、19、23、25、27、29、31、32、37、39、42、44、47、49、50を挙げることができる。無機顔料の例としては、酸化チタン、硫酸バリウム、炭酸カルシウム、亜鉛華、硫酸鉛、黄色鉛、亜鉛黄、べんがら、カドミウム赤、群青、紺青、酸化クロム緑、コバルト緑、アンバーを挙げることができる。また、黒色の着色剤としては、単独で黒色を示す黒色着色剤、或いは赤、緑、青色等の混合による黒色着色剤の使用が可能である。これら黒色着色剤は、無機または有機の顔料、染料の中から選択することができる。単独で黒色を示す黒色着色剤としては、カーボンブラック、アセチレンブラック、ランプブラック、ボーンブラック、黒鉛、鉄黒、アニリンブラック、シアニンブラック、チタンブラック等が挙げられる。混合による黒色着色剤に使用可能な顔料としては、C.I.ピグメントイエロー20、24、86、93、109、110、117、125、137、138、147、148、153、154、166;C.I.ピグメントオレンジ36、43、51、55、59、61;C.I.ピグメントレッド9、97、122、123、149、168、177、180、192、215、216、217、220、223、224、226、227、228、240;C.I.ピグメントバイオレット19、23、29、30、37、40、50;C.I.ピグメントブルー15、15:1、15:4、22、60、64;C.I.ピグメントグリーン7;C.I.ピグメントブラウン23,25,26等を挙げることができる。これらの顔料の粒径は、平均粒径で0.005~0.5μm、好ましくは0.01~0.3μmである。また、これらの顔料は、感光性組成物中における顔料の分散性を改善するために、アクリル樹脂、塩化ビニル-酢酸ビニル樹脂、マレイン酸樹脂、エチルセルロース樹脂、ニトロセルロース樹脂等の樹脂により表面改質して使用することもできる。使用可能な染料の例としては、黄色染料として、C.I.ダイレクトイエロー1、11、12、28、C.I.アシッドイエロー1、3、11、23、38、40、42、76、98、C.I.ベイシックイエロー1、C.I.ディスパースイエロー3、4、7、31、61、C.I.ソルベントイエロー2、14、15、16、21、33、56;オレンジ染料として、C.I.アシッドオレンジ1、7、8、10、20、24、28、33、56、74、C.I.ダイレクトオレンジ1、C.I.ディスパースオレンジ5、C.I.ソルベントオレンジ1、2、5、6、45、C.I.ダイレクトレッド20、37、39、44;赤色染料として、C.I.アシッドレッド6、8、9、13、14、18、26、27、51、52、87、88、89、92、94、97、111、114、115、134、145、154、180、183、184、186、198、C.I.ベイシックレッド12、13、C.I.ディスパースレッド5、7、13、17、58、C.I.ソルベントレッド1、3、8、23、24、25、27、30、49、100;紫色染料として、C.I.ダイレクトバイオレット22、C.I.アシッドバイオレット49、C.I.ベイシックバイオレット2、7、10、C.I.ディスパースバイオレット24;青色染料として、C.I.ダイレクトブルー25、86、90、108、C.I.アシッドブルー1、7、9、15、103、104、158、161、C.I.ベイシックブルー1、3、9、25;緑色染料として、C.I.アシッドグリーン3、9、16、C.I.ベイシックグリーン1、4;茶色染料として、C.I.ダイレクトブラウン6、58、95、101、173、C.I.アシッドブラウン14;黒色染料として、C.I.アシッドブラック51、52、C.I.ベイシックブラック2、C.I.ソルベントブラック123を挙げることができる。顔料または染料は、光重合開始剤、重合性化合物及びバインダー樹脂の総量に対して、10~150質量の範囲で添加される。10質量未満では着色性が十分でなく、150質量を超えると、感光性組成物の露光感度が低下し、硬化樹脂層の耐磨耗性や耐薬品性が低下することがある。e溶剤本発明の感光性組成物には、感光性組成物に含まれる各成分を均一に混合し、塗膜性を向上させるために、溶剤を含有させることができる。溶剤としては、各成分に不活性であり、各成分を良好に溶解或いは分散させるものであれば、特に限定なく使用することができる。使用可能な溶剤の例としては、エチレングリコールモノメチルエーテル、エチレングリコールモノエチルエーテル、エチレングリコールモノプロピルエーテル、エチレングリコールモノブチルエーテル、エチレングリコールジメチルエーテル、エチレングリコールジエチルエーテル、エチレングリコールジプロピルエーテル、プロピレングリコールモノメチルエーテル、プロピレングリコールモノエチルエーテル、プロピレングリコールモノプロピルエーテル、プロピレングリコールモノブチルエーテル、プロピレングリコールジメチルエーテル、プロピレングリコールジエチルエーテル、ジエチレングリコールモノメチルエーテル、ジエチレングリコールモノエチルエーテル、ジエチレングリコールジメチルエーテル、ジエチレングリコールジエチルエーテル、エチレングリコールモノメチルエーテルアセテート、エチレングリコールモノエチルエーテルアセテート、エチレングリコールモノプロピルエーテルアセテート、エチレングリコールモノブチルエーテルアセテート、プロピレングリコールモノメチルエーテルアセテート、プロピレングリコールモノエチルエーテルアセテート、プロピレングリコールモノプロピルエーテルアセテート、2-メトキシブチルアセテート、3-メトキシブチルアセテート、4-メトキシブチルアセテート、2-メチル-3-メトキシブチルアセテート、3-メチル-3-メトキシブチルアセテート、3-エチル-3-メトキシブチルアセテート、2-エトキシブチルアセテート、4-エトキシブチルアセテート、4-プロポキシブチルアセテート、2-メトキシペンチルアセテート、3-メトキシペンチルアセテート、4-メトキシペンチルアセテート、2-メチル-3-メトキシペンチルアセテート、3-メチル-3-メトキシペンチルアセテート、3-メチル-4-メトキシペンチルアセテート、4-メチル-4-メトキシペンチルアセテート、アセトン、メチルエチルケトン、ジエチルケトン、メチルシソブチルケトン、エチルイソブチルケトン、炭酸メチル、炭酸エチル、炭酸プロピル、炭酸ブチル、ベンゼン、トルエン、キシレン、シクロヘキサノン、メタノール、エタノール、プロパノール、ブタノール、ヘキサノール、シクロヘキサノール、エチレングリコール、ジエチレングリコール、グリセリンが挙げられる。これらの溶剤は、光重合開始剤、重合性化合物及びバインダー樹脂の総量に対して、1000質量以下、好ましくは500質量以下の範囲で含有することができる。溶剤も、単独の化合物を使用しても良く、2種以上の化合物を混合して使用しても良い。f他の添加剤本発明の感光性組成物には、目的に応じて、上記成分に加えて、界面活性剤、接着助剤、熱重合阻害剤、可塑剤、消泡剤、貯蔵安定剤、充填剤等の慣用の添加剤を含有させることができる。感光性組成物の基体への塗布性を向上するために、或いは着色剤の分散性を改良するために添加される界面活性剤の例としては、ポリオキシエチレンラウリルエーテル、ポリオキシエチレンステアリルエーテル等のポリオキシエチレンアルキルエーテル;ポリオキシエチレンn-オクチルフェニルエーテル、ポリオキシエチレンn-ノニルフェニルエーテル等のポリオキシエチレンアリールエーテル;ポリオキシエチレンジラウレート、ポリオキシエチレンジステアレート等のポリオキシエチレンジアルキルエステル;ソルビタン脂肪酸エステル;脂肪酸変性ポリエステル;3級アミン変性ポリウレタン;ポリエチレンイミン等が挙げられる。感光性組成物の基体への接着性を向上させるために添加される接着助剤の例としては、トリメトキシシリル安息香酸、γ-メタクリロイルオキシプロピルトリメトキシシラン、ビニルトリアセトキシシラン、ビニルトリメトキシシラン、γ-イソシアナートプロピルトリエトキシシラン、γ-グリシドキシプロピルトリメトキシシラン等のシランカップリング剤が挙げられる。感光性組成物の早期重合を抑制するための熱重合阻害剤としては、ヒドロキノン、ヒドロキノンモノエチルエーテル、p-メトキシフェノール、ピロガロール、カテコール、2,6-ジ-t-ブチル-p-クレゾール、β-ナフトール等が、可塑剤としては、ジオクチルフタレート、ジドデシルフタレート、トリエチレングリコールジカプリレート、ジメチルグリコールフタレート、トリクレジルホスフェート、ジオクチルアジペート、ジブチルセバケート、トリアセチルグリセリン等が、消泡剤としてはシリコーン系、フッ素系の各種消泡剤が挙げられる。感光性組成物の貯蔵安定化剤としては、銅ナフテナート、銅ステアレート、トリフェニルホスフィン、トリブチルホスフィン、テトラメチルアンモニウムクロリド、トリメチルベンジルアンモニウムクロリド、N-ジエチルヒドロキシルアミン等が、充填剤としては、酸化チタン、シリカ、アルミナ、タルク、マイカ等が挙げられる。さらに、現像液溶解助剤としてのマロン酸、アジピン酸、イタコン酸、シトラコン酸、フマル酸、メサコン酸、フタル酸等の有機酸及び2-アミノエタノール、3-アミノ-1-プロパノール、3-アミノ-1,2-プロパンジオール、2-アミノ-1,3-プロパンジオール、2-アミノフェノール、3-アミノフェノール等のアミノ化合物の他、2,2’-チオビス4-メチル-6-t-ブチルフェノール、2,6-ジ-t-ブチルフェノール等の酸化防止剤、2-3-t-ブチル-5-メチル-2-ヒドロキシフェニル-5-クロロベンゾトリアゾール、アルコキシベンゾフェノン類等の紫外線吸収剤、ポリアクリル酸ナトリウム等の凝集防止剤、1,1’-アゾビスシクロヘキサン-1-カルボニトリル、2-フェニルアゾ-4-メトキシ-2,4-ジメチルバレロニトリル等の熱ラジカル発生剤、メルカプタン、ベンゾチアゾールのような連鎖移動剤を含有させることもできる。本発明の感光性組成物の調製は、式1で表される光重合開始剤、重合性化合物、バインダー樹脂の他、必要に応じて使用される着色剤、溶剤、その他の添加剤を、3本ロールミル、ボールミル、サンドミル、ジェットミル等により均一に混合することにより行われる。本発明の感光性組成物を、所望の基体上に塗布した後、露光現像処理を施すことにより、種々の部材を製造することができる。以下に、液晶表示素子におけるカラーフィルタのブラックマトリックス及びカラー画素の製造工程について例示するが、本発明の感光性組成物の用途はこれに限定されない。まず、予め洗浄したガラス基体等の透明基体の表面に、本発明の式1で表される光重合開始剤、重合性化合物、バインダー樹脂及び黒色着色剤を含む感光性組成物を、ロールコーター、リバースコーター、バーコーター、スピンナー、カーテンフローコーター等を用いて1~複数回塗布したのち、室温に放置するか、或いは温風ヒーター、赤外線ヒーター等により加熱プリベークして乾燥し、基体上に膜厚が0.1~10μm程度の感光性フィルムを形成する。次いで、この塗膜に通常は赤色、緑色及び青色のサブ画素を形成する部分を、区画するように構成した格子パターンのフォトマスクを介して、紫外線、可視光線、電子線等のエネルギー線、好ましくは紫外線を照射して、格子パターンを露光した後、現像液、好ましくはアルカリ性現像液を用いて現像し、塗膜の未露光部を溶解除去する。その後、硬化樹脂層からなる露光部を、ホットプレート、オーブン等の加熱装置により加熱ポストベークし、硬化樹脂層をさらに熱硬化させることにより、格子構造のブラックマトリックスを形成する。続いて、ブラックマトリックス上に、赤色着色剤を含む感光性組成物を塗布し、ブラックマトリックスの製造工程と同様の工程で、赤色サブ画素が所定配列で配置された画素フィルタを形成し、さらに、緑色着色剤を含む感光性組成物、青色着色剤を含む感光性組成物を用いて、やはり同様の工程で緑色サブ画素、及び青色サブ画素を同一基体上に順次形成する。未露光部を溶解除去するための現像液としては、リチウム、ナトリウム、カリウム等アルカリ金属の水酸化物、炭酸塩、重炭酸塩、リン酸塩、ピロリン酸塩;ベンジルアミン、ブチルアミン等の第1級アミン;ジメチルアミン、ジベンジルアミン、ジエタノールアミン等の第2級アミン;トリメチルアミン、トリエチルアミン、トリエタノールアミン等の第3級アミン;モルホリン、ピペラジン、ピリジン等の環状アミン;エチレンジアミン、ヘキサメチレンジアミン等のポリアミン;テトラエチルアンモニウムヒドロキシド、トリメチルベンジルアンモニウムヒドロキシド、トリメチルフェニルベンジルアンモニウムヒドロキシド等のアンモニウムヒドロキシド;トリメチルスルホニウムヒドロキシド、ジエチルメチルスルホニウムヒドロキシド、ジメチルベンジルスルホニウムヒドロキシド等のスルホニウムヒドロキシド、その他コリン等の水溶性アルカリ化合物の水溶液を好適に使用することができる。これらのメタノール等の有機溶剤或いは界面活性剤が含まれていても良い。本発明の光重合開始剤は、露光感度が非常に高く黄変も少ないため、カラーフィルタのカラー画素の製造のために特に好適に使用することができ、TNTwistedNematic方式、VAVerticalAlignment方式、IPSIn-PlaneSwitching方式等、あらゆる液晶駆動方式の液晶表示装置に好適である。以下に実施例を用いて本発明を説明するが、本発明は以下の実施例に限定されない。-実施例1-式3で表されるジフェニルスルフィドを、不活性有機溶剤の中で、三塩化アルミニウムのようなフリーデルクラフツ触媒の存在下、式10で表される塩化ベンゾイルとアシル化反応をさせて中間体11を得る。更に式11で表される中間体へ、式12のシクロペンチル塩化プロピオニルを加えて、アシル化反応をさせて中間体13を得る。中間体13をテトラヒドロフラン、濃塩酸中で式8の亜硝酸イソアミルを添加し、常温で攪拌して中間体14を得る。中間体14をジクロロエタン、トリエチルアミン中で冷却しながら攪拌し、式15の塩化アセチルを滴加し、ケトオキシムエステル系光重合開始剤Aを得た。図1は、得られたケトオキシムエステル系光重合開始剤AのFT-IRスペクトルである。-比較例1-1.2-オクタンジオン、1-[4-フェニルチオ-、2-O-ベンゾイルオキシム]BASFジャパン株のIRGACURE▲R▼OXE-01を購入して使用した。-比較例2-エタノン、1-[9-エチル-6-2-メチルベンゾイル-9H-カルバゾール-3-イル]-、1-0-アセチルオキシムBASFジャパン株のIRGACURE▲R▼OXE-02を購入して使用した。感光性緑色樹脂膜皮膜:シクロヘキサノン溶媒1.5gにアルカリ可溶性ポリマー例えば昭和電工株製リポキシSPC-10002.7g、アクリルオリゴマー例えば東亞合成株アロニックスM-4020.47g、フタロシアニングリーン分散溶液200.4g、実施例1、比較例1~2の光重合開始剤を、それぞれ0.26gを投入して十分に攪拌して均一にし、緑色感光液を4種類調整した。ついでミカサ株のスピンコーター1H-DXII型を用いて、回転数1500rpmで、100×100mmのガラス板にそれぞれ塗布し、80°Cのオーブンで10分乾燥させる事で、乾燥膜厚2.2g/m2の感光性緑色樹脂膜皮膜4枚を形成した。上記感光性緑色樹脂膜皮膜4種類に、富士ステップガイドP富士フイルム株製、15段のステップから成り、濃度域が2.15で各ステップの濃度差は0.15のステップタブレットと解像力を測定できる画像チャートを、感光性緑色樹脂膜皮膜上に置いて、大日本スクリーン製造株製の真空焼付機P-704-Dメタルハライドランプ800w、光源距離70cmで80mj/cm2の紫外線を照射した。1KOH水溶液を30°Cに加熱し、水溶液中へ感光性緑色樹脂膜皮膜を20秒浸漬して現像し、水洗してパターンを形成した。結果は以下の表1の通りである。光重合開始剤溶液:実施例1、比較例1~2の3シクロヘキサノン溶液を調整し、光路長1cmの石英セルへ注入し、株島津製作所製ダブルビーム紫外可視分光光度計UV-1800にて、190~700nmの範囲で、透過での紫外可視分光スペクトルを測定した。スペクトル測定後に、上記真空焼付機にて120mjの紫外線を照射し、露光後のスペクトルを測定した。得られたスペクトルは図2~4のようになり、露光後のスペクトルを比較したのが図5のようになり、結果は以下の表2の通りである。"